FR 2733355 A1 19961025 FR 9504871 A 19950424 Electrode négative d'accumulateur alcalin La présente invention concerne une électrode négative d'accumulateur alcalin, et en particulier le liant servant à sa réalisation. Une électrode négative d'accumulateur alcalin de type plastifiée se compose d'un support servant de collecteur de courant sur lequel on enduit une pâte constituée de la matière électrochimiquement active pulvérulente, un liant et souvent un matériau conducteur. Le liant a pour fonction d'assurer la cohésion des grains de matière active entre eux et sur le support de l'électrode avant l'assemblage de l'accumulateur et durant son fonctionnement. La surface électrochimiquement active d'une électrode dépend de la surface mouillée par l'électrolyte. Si l'électrode est insuffisamment mouillée, la surface active sera diminuée ce qui entraîne une augmentation de la densité de courant local et une plus faible capacité chargée. Le20 liant doit donc également favoriser la mouillabilité de l'électrode par l'électrolyte. Dans les accumulateurs étanches, la recombinaison de l'oxygène généré lors de la surcharge se fait sur l'électrode négative. Cette réaction est indispensable pour25 prévenir la montée en pression de l'accumulateur. Pour que le rendement de recombinaison soit élevé, il est nécessaire de ménager l'apparition de ménisques triphasiques sur l'électrode négative. Ces ménisques se forment lorsque l'électrode possède un caractère hydrophobe. Dans un30 accumulateur métal-hydrure, ce caractère hydrophobe permet aussi la réabsorption de l'hydrogène par voie solide-gaz. Le liant a donc une grande influence sur les propriétés de l'électrode négative, en relation avec son pouvoir couvrant et sa perméabilité au gaz. Dans les35 électrodes connues les liants suivants ont été utilisés: résines fluorées: elles possèdent un caractère hydrophobe marqué rendant difficile l'imprégnation de l'électrode et la rétention de l'électrolyte, de plus, elles n'assurent une bonne tenue mécanique à l'électrode que pour des taux supérieurs à 3%, ce qui diminue considérablement les performances en décharge rapide (T Sakaï et al., J. Less Common Met., 172-174 (1991), 1185-1193), - dérivés cellulosiques: ils ont de bonnes propriétés épaississantes et adhésives mais ne permettent pas de conserver la cohésion intergranulaire après une opération de laminage et en fonctionnement dans l'électrolyte (dégradation des propriétés adhésives), - poly(vinylpyrrolidone): elle permet d'obtenir de bons rendements électrochimiques mais conduit à une électrode rigide et fragile, empêchant toute opération de calibrage par laminage, - élastomères thermoplastiques: ils présentent une bonne capacité électrochimique mais leur tenue mécanique est insuffisante (T. Hara et al., J. Electrochem. Soc., 140,920 (1993), 24502454). La présente invention a pour but de proposer une électrode négative d'accumulateur alcalin qui conserve des performances élevées pendant une durée de vie prolongée. L'objet de la présente invention est une électrode négative d'accumulateur alcalin comportant un collecteur de courant supportant une pâte contenant une matière électrochimiquement active et un liant, caractérisée en ce que ledit liant est un polymère portant des groupements hydrophiles et hydrophobes, ledit polymère étant choisi30 parmi un homopolymère, un copolymère et un terpolymère acrylique, un copolymère d'acide organique insaturé et un copolymère d'anhydride d'acide insaturé. Par l'utilisation de polymères associant les deux caractères hydrophobe et hydrophile comme liants d'électrode négative, l'invention permet d'obtenir une électrode de bonne cohésion qui est facilement mouillable par l'électrolyte et qui permet la recombinaison du gaz. Selon un mode de réalisation préférentiel, on utilisera un polymère choisi parmi un homopolymère (I), un copolymère (II) et un terpolymère (III) d'acrylate ou de métacrylate. Selon une première forme d'exécution, le polymère est un homopolymère (I) d'acrylate ou de métacrylate, de formule générale: R1 (I) - [-CHZ-C-]- COOR' dans laquelle: - R1 est choisi parmi l'hydrogène H et un groupe méthyle CH3, et - R' est un groupe alkyle non fonctionnel choisi parmi un groupe méthyle CH3, éthyle CH2-CH3, butyle (CH2)3-CH3 et 2- éthylhexyle CH2-CH(C2H5)-(CH2)3-CH3, ou un groupe alkyle fonctionnel choisi parmi un groupe hydroxyéthyle CH2-CH2OH et aminoalkyle, et - n est tel que la masse molaire moyenne en nombre dudit homopolymère soit comprise entre 1 000 et 1 000 000. Selon une deuxième forme d'exécution, le polymère est un copolymère (II) d'acrylate ou de métacrylate, de formule générale: R. R2 (II) -[-(-CH2-C-).- (-CH2-C -) b-] n- COOR' Y1 dans laquelle: - R1 et R2 sont indépendamment choisis parmi l'hydrogène et un groupe méthyle, - R' est un groupe alkyle non fonctionnel choisi parmi un groupe méthyle, éthyle, butyle et 2- éthylhexyle, ou un groupe alkyle fonctionnel choisi parmi un groupe hydroxyéthyle et aminoalkyle, - Y1 est choisi parmi l'hydrogène, un groupe halogéné, un groupe alcoxyle O-CH3, un groupe acétate O-CO-CH3, un groupe ester, un groupe alkyle non fonctionnel choisi parmi un groupe méthyle, éthyle, butyle et 2-éthylhexyle, et un groupe alkyle fonctionnel choisi parmi un groupe hydroxyéthyle et aminoalkyle, - le rapport a/b est compris entre 0,1 et 0,9, et - n est tel que la masse molaire moyenne en nombre dudit copolymère soit comprise entre 1 000 et 1 000 000. Dans le cas o Y1 est un groupe ester, il est de préférence de la forme COOR" o R" est l'hydrogène, un groupe alkyle non fonctionnel choisi parmi un groupe20 méthyle, éthyle, butyle et 2- éthylhexyle, ou un groupe alkyle fonctionnel choisi parmi un groupe hydroxyéthyle et aminoalkyle. Selon une troisième forme d'exécution, le polymère est un terpolymère (III) d'acrylate ou de métacrylate, de formule générale: R1 R2 R3 (III) -[ [-(-CH2-C-)c-(-CH2-C-)d-Je-(-CH2-C-)f-]- COOR' Y2 dans laquelle: - R1, R2, et R3 sont indépendamment choisis parmi l'hydrogène et un groupe méthyle, - R' est un groupe alkyle non fonctionnel choisi parmi un groupe méthyle, éthyle, butyle et 2éthylhexyle, ou un groupe alkyle fonctionnel choisi parmi un groupe hydroxyéthyle et aminoalkyle, et - Y1 et Y2 sont indépendamment choisis parmi l'hydrogène, un groupe halogéné, un groupe alcoxyle, un groupe acétate, un groupe ester, un groupe alkyle non fonctionnel choisi parmi un groupe méthyle, éthyle, butyle et 2-éthylhexyle, et un groupe alkyle fonctionnel choisi parmi un groupe hydroxyéthyle et aminoalkyle, - le rapport c/d est compris entre 0,1 et 0,9, - le rapport e/f est compris entre 0,1 et 0,9, et - n est tel que la masse molaire moyenne en nombre dudit terpolymère soit comprise entre 1 000 et 1 000 000. Dans le cas o Y1 et/ou Y2 sont indépendamment un groupe ester, il est de préférence de la forme COOR" o R" est l'hydrogène, un groupe alkyle non fonctionnel choisi parmi un groupe méthyle, éthyle, butyle et 2-éthylhexyle, ou un groupe alkyle fonctionnel choisi parmi un groupe20 hydroxyéthyle et aminoalkyle. Selon un autre mode de réalisation, le liant est un copolymère d'un acide organique insaturé (IV) de formule générale: COOH R2 (IV) [(-CH-C-) g- (-CH2-C-) h-] n- I i HOOC R1 Z dans laquelle: - R1 et R2 sont indépendamment choisis parmi l'hydrogène et un groupe méthyle, et - Z est choisi parmi l'hydrogène, un groupe halogéné, un groupe alcoxyle, un groupe ester, un groupe acétate, un groupe alkyle non fonctionnel choisi parmi un groupe méthyle, éthyle, butyle et 2-éthylhexyle, un groupe alkyle fonctionnel choisi parmi un groupe hydroxyéthyle et aminoalkyle, et un radical monovalent issu d'un noyau benzénique éventuellement substitué en para par un groupe choisi parmi un groupe halogéné, alcoxyle, acétate et ester, un groupe alkyle non fonctionnel choisi parmi un groupe méthyle, éthyle, butyle et 2-éthylhexyle, et un groupe alkyle fonctionnel choisi parmi un groupe hydroxyéthyle et aminoalkyle, - le rapport g/h est compris entre 0,1 et 0,9, et - n est tel que la masse molaire moyenne en nombre dudit copolymère soit comprise entre 1 000 et 1 000 000. Dans le cas o Z est choisi parmi un groupe ester et un noyau benzénique substitué en para par un groupe ester, ledit groupe ester est de préférence de la forme COOR" o R" est l'hydrogène, un groupe alkyle non fonctionnel choisi parmi un groupe méthyle, éthyle, butyle et 2-éthylhexyle, ou un groupe alkyle fonctionnel choisi parmi un groupe20 hydroxyéthyle et aminoalkyle. De préférence, l'acide organique est choisi parmi l'acide fumarique (V), l'acide mésaconique (VI) et l'acide itaconique (VII): HOOC H HOOC /CH3 (V) C=C (VI) C= H COOH H COOH H H \ / (VII) C=C H CH2-COOH Selon encore un autre mode de réalisation, le liant est un copolymère d'un anhydride d'acide insaturé (VIII) de formule générale: R, (VIII) -[-(-- A-)i-(-CH2-F-C)j-]n- C C z 0 O O dans laquelle: - R1 est choisi parmi l'hydrogène et un groupe méthyle, - A est un radical quadrivalent choisi parmi un groupe alkylidène et un groupe cycloalkylène, et - Z est choisi parmi l'hydrogène, un groupe halogéné, un groupe alcoxyle, un groupe ester, un groupe acétate, un groupe alkyle non fonctionnel choisi parmi un groupe méthyle, éthyle, butyle et 2-éthylhexyle, un groupe alkyle fonctionnel choisi parmi un groupe hydroxyéthyle et20 aminoalkyle, et un radical monovalent issu d'un noyau benzénique éventuellement substitué en para par un groupe choisi parmi un groupe halogéné, alcoxyle, acétate et ester, un groupe alkyle non fonctionnel choisi parmi un groupe méthyle, éthyle, butyle et 2-éthylhexyle, et un groupe25 alkyle fonctionnel choisi parmi un groupe hydroxyéthyle et aminoalkyle, - le rapport i/j est compris entre 0,1 et 0,9, et - n est tel que la masse molaire moyenne en nombre dudit copolymère soit comprise entre 1 000 et 1 000 000. Dans le cas o Z est choisi parmi un groupe ester et un noyau benzénique substitué en para par un groupe ester, ledit groupe ester est de préférence de la forme COOR" o R" est l'hydrogène, un groupe alkyle non fonctionnel choisi parmi un groupe méthyle, éthyle, butyle et 2éthylhexyle, ou un groupe alkyle fonctionnel choisi parmi un groupe hydroxyéthyle et aminoalkyle. De préférence, l'anhydride d'acide est choisi parmi l'anhydride maléïque (IX) et l'anhydride tétrahydrophtalique (X): HC=CH HC=CH H2C CH2 (IX) C C (X) HC-CH o o o C C O O O Avantageusement, ledit copolymère d'anhydride d'acide insaturé est estérifié, saponifié et/ou neutralisé partiellement de manière à moduler ses propriétés de mouillabilité. Le procédé d'esterification permet par20 exemple de greffer des radicaux dont la quantité et la nature modulent de manière notable les propriétés du liant et de l'électrode. Sans que cette interprétation ne viennent limiter la présente invention, l'hydrophobicité du liant peut être diminuée par le choix de radicaux parmi les25 groupes alkyles non fonctionnels de faible masse molaire C'est ainsi, par exemple que le caractère hydrophile des polyacrylates augmente quand leur groupe alcoxyle a une masse molaire faible. En maitrisant les propriétés du liant, l'hydrophilie des électrodes peut donc être contrôlée.30 La présente invention a également pour objet un procédé de fabrication d'une électrode négative d'accumulateur alcalin comportant un collecteur de courant supportant une pâte contenant une matière électrochimiquement active et un liant. On réalise ladite pâte en ajoutant ledit liant sous forme dispersée à la matière active en suspension dans un milieu liquide de la manière suivante. La matière active sous forme pulvérulente est mise en suspension dans un liquide aqueux sous agitation. Des agents épaississants connus, comme des agents polyéther, cellulosiques ou dérivés d'acide carboxylique, peuvent être ajoutés à la suspension. Le liant est introduit dans la suspension, par exemple sous la forme d'une émulsion aqueuse facilement dispersable dans la pâte de manière homogène. La pâte est déposée sur un support jouant le rôle de collecteur de courant, par exemple un support métallique tridimensionnel, de type déployé, ou bidimensionnel, comme un feuillard. Le liant utilisé dans la présente invention a comme avantages: - commodité de fabrication des électrodes: beaucoup de polyacrylates étant accessibles en émulsion aqueuse ou emulsifiable, la fabrication des électrodes par empâtage par voie humide suivi de séchage est facilitée (pâte stable avec de bonnes propriétés rhéologiques); - stabilité dimensionnelle: il suffit d'une faible masse de liant (au plus égale à 0,5%) pour assurer la cohésion des électrodes en leur conservant une excellente souplesse; amélioration des performances en décharge rapide par l'utilisation de liants favorisant la perméabilité aux ions hydroxyls; - modulation de la pression des accumulateurs étanches: la pression de fonctionnement pouvant être diminuée, il devient possible d'augmenter la quantité d'électrolyte et ainsi d'accroitre la durée de vie des35 accumulateur étanches. L'invention sera mieux comprise et d'autres avantages et particularités apparaîtront à la lecture des exemples suivants de modes de réalisation, donnés bien entendu à titre illustratif mais nullement limitatif, et dans le dessin annexé o la figure unique représente la relation entre le taux de remplissage en électrolyte et d'une part la pression totale et d'autre part la pression en hydrogène à l'intérieur d'un accumulateur comportant une électrode négative contenant un liant selon la présente invention. Sur la figure, la pression P en bars est donné en ordonnée et en abscisse le taux de remplissage R en %, en excès par rapport au taux de remplissage usuel (100%). EXEMPLE 1 Art antérieur On réalise une électrode négative A pour accumulateur alcalin selon l'art antérieur de la manière suivante. La pâte se compose de 99,4% en poids de matière active, de 0,3% en poids d'un liant cellulosique qui est l'hydroxypropylméthylcellulose (HPMC), et de 0,3% de carbone comme conducteur.20 La matière active est un alliage hydrurable sous forme pulvérulente de formule AB5 de type "Mischmetal" substitué par Mn, Al et Co. La poudre de matière active est mise en suspension par agitation dans l'eau. On ajoute progressivement le liant en poudre dans la suspension sous agitation. La pâte ainsi obtenue est déposée sur un support déployé de nickel. L'électrode est séchée puis laminée. L'électrode obtenue est rigide et présente une mauvaise tenue mécanique lors de la manipulation (toucher, frottement, laminage, découpe, pliage, etc...) qui se traduit par une cassure ou la perte de matière active. EXEMPLE 2 Art antérieur On réalise une électrode négative B pour accumulateur alcalin selon l'art antérieur analogue à celle de l'exemple 1, à l'exception du liant qui est l'alcool 5 polyvinylique (PVA). L'électrode est fabriquée de manière analogue à l'exemple 1 à l'exception du fait que le liant est ajouté sous forme d'une émulsion aqueuse à la suspension de matière active sous agitation.10 L'électrode est rigide et présente une mauvaise tenue mécanique lors de la manipulation analogue à celle observée pour l'électrode de l'exemple 1. EXEMPLE 3 On réalise une électrode négative C pour accumulateur alcalin selon l'art antérieur de la manière décrite dans l'exemple 2, à l'exception du liant qui est la poly(vinylpyrrolidone) (PVP). L'électrode est rigide et présente une mauvaise tenue mécanique lors de la manipulation qui se manifeste par une perte de la cohésion intergranulaire et de l'adhérence au support. EXEMPLE 4 On réalise une électrode négative D pour accumulateur alcalin selon la présente invention de la manière suivante. La pâte se compose de 98,9% en poids de matière active, de 0,5% en poids de liant, de 0,3% de carbone comme conducteur et de 0,3% en poids d'un agent épaississant de type cellulosique. La matière active est analogue à celle de l'exemple 1. Le liant est un homopolymère polyacrylate (I) dans lequel R' est un groupe éthyle. La poudre de matière active et le carbone sont mis en suspension par agitation dans un l'eau contenant l'agent épaississant. On ajoute le liant en émulsion aqueuse dans la suspension sous agitation. La pâte ainsi obtenue est déposée sur un support déployé de nickel. L'électrode est séchée puis laminée. L'électrode est souple et présente une bonne tenue mécanique lors de la manipulation. EXEMPLE 5 On réalise une électrode négative E pour accumulateur alcalin selon la présente invention analogue à celle décrite dans l'exemple 5 à l'exception du fait que le liant est un homopolymère polyacrylate (I) dans lequel R' est un groupe 2- éthylhexyle. EXEMPLE 6 On réalise une évaluation des électrodes A à E précédemment fabriquées dans un accumulateur Ni-MH de type ouvert. L'électrode positive est à base d'hydroxyde de nickel dans un support en mousse de nickel. L'hydroxyde de nickel contient comme dopant moins de 15% d'hydroxyde de Co et Zn. Les électrodes sont séparées par le séparateur imprégné d'électrolyte qui est de la potasse KOH 8,7N. Le séparateur est un copolymère polyoléfinique non tissé.25 Les électrodes négatives A à E précédemment obtenues sont chacune placée dans l'accumulateur face à l'électrode de nickel dont elle est séparée par le séparateur; l'ensemble est imprégné par l'électrolyte. La conception de l'accumulateur lui confère un excédent de capacité de30 l'électrode positive pour pouvoir tester uniquement l'électrode négative dont la capacité limite celle de l'accumulateur. L'accumulateur est soumis à un cyclage dans les conditions suivantes: - charge à C (C étant la capacité théorique de l'accumulateur) pendant 52 minutes, - décharge à C pendant 48 minutes, à l'exception des dix premiers cycles et du cycle 700 (mesure de la capacité) qui sont réalisés ainsi: - charge à C/5 pendant 7,5 heures, - décharge à C/5 jusqu'à une tension d'arrêt de 1V, Les rendements sont mesurés lors d'une décharge à C/5 une première fois au quatrième cycle et une deuxième fois au cycle 700. Les rendements sont exprimés en mAh/g rapportés à la matière active. Ils sont rassemblés dans le tableau I ci- dessous. TABLEAU I Electrode cycle 4 cycle 700 A 280 B 260 - C 260 230 D 290 280 E 290 280 Les performances des électrodes selon la présente invention sont supérieures à celles des électrodes de l'art antérieur et leur vieillissement est moindre. EXEMPLE 7 Les électrodes D et E précédemment obtenues sont chacune placées dans un accumulateur étanche comportant les mêmes composants (électrode positive, séparateur, électrolyte) que celui décrit dans l'exemple 6. L'accumulateur est soumis à un cyclage dans des conditions semblables à celles employées dans l'exemple 6. Les pressions de fonctionnement en oxygène et en hydrogène ont été observées après 7 heures de charge à C/5. Les résultats en bars sont rassemblées dans le tableau II ci-dessous. TABLEAU II Electrode H2 02 D 6,0 3,3 E 4,0 1,0 Lors de l'utilisation comme liant d'électrode d'un homopolymère polyacrylate dans lequel R' est un groupe 2-éthylhexyle, la pression d'oxygène est trois fois plus faible qu'avec un liant du même type dans lequel R' est un groupe éthyle et la pression d'hydrogène est deux fois plus25 faible. La pression de fonctionnement des accumulateurs lors de la charge et de la surcharge peut ainsi être modifiée et régulée en jouant sur la nature du groupe alcoxyle des polyacrylates. EXEMPLE 9 L'électrode E précédemment obtenue est placée dans un accumulateur étanche analogue à celui décrit dans l'exemple 7, mais il est muni d'un dispositif de recombinaison de l'oxygène permettant de maintenir la pression d'oxygène à une valeur insignifiante (courbe 22). Dans le cas d'un liant selon l'invention, la figure unique montre la relation entre le taux de remplissage et d'une part la pression totale (courbe 20) et d'autre part la pression en hydrogène (courbe 21). La quantité d'électrolyte introduite dans l'accumulateur peut être alors augmentée par rapport à l'art antérieur (100%) sans augmentation excessive de la pression de fonctionnement et la durée de vie de l'accumulateur est ainsi prolongée. En effet l'une des causes de limitation de la durée de vie de l'accumulateur est la consommation d'électrolyte. La durée de vie est donc directement corrélée à la quantité d'électrolyte qu'il est possible d'introduire dans l'accumulateur. L'intérêt de l'électrode selon la présente invention se trouve donc clairement démontré.15 Bien entendu la présente invention n'est pas limitée aux modes de réalisation décrits, mais elle est susceptible de nombreuses variantes accessibles à l'homme de l'art sans que l'on ne s'écarte de l'esprit de l'invention. En particulier l'invention s'applique à tout type de20 générateurs électrochimiques à électrolyte liquide alcalin. La matière active d'électrode négative est par exemple, sans limiter la portée de l'invention: le fer, le cadmium, le zinc, ou bien un alliage hydrurable de type ABa avec 1_o L'hydroxyde de nickel habituellement employé peut contenir comme dopant un hydroxyde d'un autre métal dans une proportion inférieure à 10% comme Co, Cd, Zn, Ca, Mg, et/ou30 Mn, et ses grains peuvent être de forme sphérique ou irrégulière. Les électrodes sont séparées par un séparateur imprégné d'électrolyte liquide alcalin. Les séparateurs les plus courants sont tissés ou non tissés, ou encore membranaires microporeux à base de polymère. REVENDICATIONS 1./ Electrode négative d'accumulateur alcalin comportant un collecteur de courant supportant une pâte contenant une matière électrochimiquement active et un liant, caractérisée en ce que ledit liant est un polymère portant des groupements hydrophiles et hydrophobes, ledit polymère étant choisi parmi un homopolymère, un copolymère et un terpolymère acrylique, un copolymère d'acide organique insaturé, et un copolymère d'anhydride d'acide insaturé. 2./ Electrode selon la revendication 1, dans laquelle ledit polymère est choisi parmi un homopolymère d'acrylate ou de métacrylate de formule générale: R1 -[-CH2-C-l]n- COOR' dans laquelle: - R1 est choisi parmi l'hydrogène et un groupe méthyle, - R' est un groupe alkyle non fonctionnel choisi parmi un groupe méthyle, éthyle, butyle et 2-éthylhexyle, ou un groupe alkyle fonctionnel choisi parmi un groupe hydroxyéthyle et aminoalkyle, et25 - n est tel que la masse molaire moyenne en nombre dudit homopolymère soit comprise entre 1 000 et 1 000 000. 3./ Electrode selon la revendication 1, dans laquelle ledit polymère est choisi parmi un copolymère d'acrylate ou de métacrylate de formule générale:30 R1 R2 -[ (CH2-C-)- (-CH2-C-) b-] n- COOR' Y1 dans laquelle: - R1 et R2 sont indépendamment choisis parmi l'hydrogène et un groupe méthyle, - R' est un groupe alkyle non fonctionnel choisi parmi un groupe méthyle, éthyle, butyle et 2- éthylhexyle, ou un groupe alkyle fonctionnel choisi parmi un groupe hydroxyéthyle et aminoalkyle, et - Y1 est choisi parmi l'hydrogène, un groupe halogéné, un groupe alcoxyle, un groupe acétate, un groupe ester, un groupe alkyle non fonctionnel choisi parmi un groupe méthyle, éthyle, butyle et 2-éthylhexyle, et un groupe alkyle fonctionnel choisi parmi un groupe hydroxyéthyle et aminoalkyle, le rapport a/b est compris entre 0,1 et 0,9, et - n est tel que la masse molaire moyenne en nombre dudit copolymère soit comprise entre 1 000 et 1 000 000. 4./ Electrode selon la revendication 3, dans laquelle Y1 est un groupe ester de la forme COOR" o R" est l'hydrogène, un groupe alkyle non fonctionnel choisi parmi un groupe méthyle, éthyle, butyle et 2éthylhexyle, ou un groupe alkyle fonctionnel choisi parmi un groupe hydroxyéthyle et aminoalkyle. 5./ Electrode selon la revendication 1, dans laquelle ledit polymère est choisi parmi un terpolymère d'acrylate ou de métacrylate de formule générale: R1 R2 R3 -[ -[ -(-CH2-C-)c-( -CH2-C-) d-].-(-cH2-C-)f-]- COOR ' Y1 Y2 dans laquelle: - R1, R2, et R3 sont indépendamment choisis parmi l'hydrogène et un groupe méthyle, - R' est un groupe alkyle non fonctionnel choisi parmi un groupe méthyle, éthyle, butyle et 2éthylhexyle, ou un groupe alkyle fonctionnel choisi parmi un groupe hydroxyéthyle et aminoalkyle, et - Y1 et Y2 sont indépendamment choisis parmi l'hydrogène, un groupe halogéné, un groupe alcoxyle, un groupe acétate, un groupe ester, un groupe alkyle non fonctionnel choisi parmi un groupe méthyle, éthyle, butyle et 2-éthylhexyle, et un groupe alkyle fonctionnel choisi parmi un groupe hydroxyéthyle et aminoalkyle, - le rapport c/d est compris entre 0,1 et 0,9, - le rapport e/f est compris entre 0,1 et 0,9, et - n est tel que la masse molaire moyenne en nombre dudit terpolymère soit comprise entre 1 000 et 1 000 000. 6./ Electrode selon la revendication 5, dans laquelle Y1 et/ou Y2 sont indépendamment un groupe ester de la forme COOR" o R" est l'hydrogène, un groupe alkyle non fonctionnel choisi parmi un groupe méthyle, éthyle, butyle et 2-éthylhexyle, ou un groupe alkyle fonctionnel choisi parmi un groupe hydroxyéthyle et aminoalkyle. 7./ Electrode selon la revendication 1, dans laquelle ledit polymère est choisi parmi un copolymère d'acide organique insaturé de formule générale: COOH R2 I i -[-(-CH-C-)g-(-CH2-C-)h-]n HOOC R1 Z dans laquelle: - R1 et R2 sont indépendamment choisis parmi l'hydrogène et un groupe méthyle, et - Z est choisi parmi l'hydrogène, un groupe halogéné, un groupe alcoxyle, un groupe ester, un groupe acétate, un groupe alkyle non fonctionnel choisi parmi un groupe méthyle, éthyle, butyle et 2-éthylhexyle, un groupe alkyle fonctionnel choisi parmi un groupe hydroxyéthyle et35 aminoalkyle, et un radical monovalent issu d'un -noyau benzénique éventuellement substitué en para par un groupe choisi parmi un groupe halogéné, alcoxyle, acétate et ester, un groupe alkyle non fonctionnel choisi parmi un groupe méthyle, éthyle, butyle et 2-éthylhexyle, et un groupe alkyle fonctionnel choisi parmi un groupe hydroxyéthyle et aminoalkyle, - le rapport g/h est compris entre 0,1 et 0,9, et - n est tel que la masse molaire moyenne en nombre dudit copolymère soit comprise entre 1 000 et 1 000 000. 8./ Electrode selon la revendication 7, dans laquelle Z est choisi parmi un groupe ester et un noyau benzénique substitué en para par un groupe ester, ledit groupe ester étant de la forme COOR" o R" est l'hydrogène, un groupe alkyle non fonctionnel choisi parmi un groupe méthyle, éthyle, butyle et 2-éthylhexyle, ou un groupe alkyle fonctionnel choisi parmi un groupe hydroxyéthyle et aminoalkyle. 9./ Electrode selon la revendication 7, dans laquelle ledit acide organique est choisi parmi l'acide fumarique, l'acide mésaconique et l'acide itaconique. 10./ Electrode selon la revendication 1, dans laquelle ledit polymère est choisi parmi un copolymère d'anhydride d'acide insaturé de formule générale: R1 -[- (--A-l) i-(-CH2- -)j-]n- C C Z O O O dans laquelle: - R1 est choisi parmi l'hydrogène et un groupe méthyle, - A est un radical quadrivalent choisi parmi un groupe alkylidène et un groupe cycloalkylène, et - Z est choisi parmi l'hydrogène, un groupe halogéné, un groupe alcoxyle, un groupe ester, un groupe acétate, un groupe alkyle non fonctionnel choisi parmi un groupe méthyle, éthyle, butyle et 2-éthylhexyle, un groupe alkyle fonctionnel choisi parmi un groupe hydroxyéthyle et aminoalkyle, et un radical monovalent issu d'un noyau benzénique éventuellement substitué en para par un groupe choisi parmi un groupe halogéné, alcoxyle, acétate et ester, un groupe alkyle non fonctionnel choisi parmi un groupe10 méthyle, éthyle, butyle et 2-éthylhexyle, et un groupe alkyle fonctionnel choisi parmi un groupe hydroxyéthyle et aminoalkyle, - le rapport i/j est compris entre 0,1 et 0,9, et - n est tel que la masse molaire moyenne en nombre dudit copolymère soit comprise entre 1 000 et 1 000 000. 11./ Electrode selon la revendication 10, dans laquelle Z est choisi parmi un groupe ester de la forme COOR" et un noyau benzénique substitué en para par un groupe ester de la forme COOR", o R" est l'hydrogène, un groupe alkyle non20 fonctionnel choisi parmi un groupe méthyle, éthyle, butyle et 2-éthylhexyle, ou un groupe alkyle fonctionnel choisi parmi un groupe hydroxyéthyle et aminoalkyle. 12./ Electrode selon la revendication 10, dans laquelle ledit anhydride d'acide est choisi parmi l'anhydride maléïque et l'anhydride tétrahydrophtalique. 13./ Electrode selon l'une des revendications 10 à 12, dans laquelle ledit copolymère d'anhydride d'acide insaturé est estérifié, saponifié et/ou neutralisé partiellement.